СПОСОБ ИЗГОТОВЛЕНИЯ КАТАЛИТИЧЕСКИ ДЕЙСТВУЮЩЕГО МИНЕРАЛА НА БАЗЕ КАРКАСНОГО СИЛИКАТА

1. Способ получения каталитически действующего минерала на базе каркасного силиката для применения в качестве основного материала катализатора при каталитической очистке выхлопных газов, в частности, автомобилей, при котором каркасный силикат сначала обрабатывается раствором соли металла и затем высушивается и после этого высушенный каркасный силикат в водородной форме обрабатывается солью металла, в частности, на основе переходного металла в ходе ионного обмена твердых тел.
2. Способ по п.1, отличающийся тем, что используют природный минерал, например, природный цеолит на базе каркасного силиката.
3. Способ по п.1, отличающийся тем, что в качестве раствора соли металла применяют хлорид аммония, нитрат аммония или подобный раствор.
4. Способ по п.1, отличающийся тем, что каркасный силикат перед обработкой измельчают, причем 90 вес.% частиц имеет гранулометрический состав менее 1 мм, в частности менее 250 мкм, преимущественно ниже 25 мкм и более предпочтительно, менее 5 мкм.
5. Способ по п.1, отличающийся тем, что в качестве соли металла на основе меди применяют раствор меди таким способом, что высушенный каркасный силикат в водородной форме остается сухим при содержании воды, находящейся в пределах естественной влажности.
6. Способ по п.1, отличающийся тем, что сухой нитрат меди в качестве соли металла на основе меди смешивают с высушенным каркасным силикатом в водородной форме и при необходимости измельчается.
7. Способ по п.1, отличающийся тем, что далее обработанный каркасный силикат кальцинируют при температуре более 300°С, преимущественным образом более 400°С, более предпочтительно при температуре более 450°С.
8. Способ по п.1, отличающийся тем, что раствор соли металла имеет концентрацию более 50 г, предпочтительно более 100 г, более предпочтительно примерно 300 г каркасного силиката на литр раствора металлической соли.
9. Способ по п.1, отличающийся тем, что каркасный силикат, обработанный солью металла, ударным образом высушивают при температуре более 80°С, предпочтительно более 100°С.
10. Способ по п.1, отличающийся тем, что обработанный каркасный силикат приводят в желаемую форму, например в гранулы или экструдируемую смесь, при необходимости с помощью добавления жидкости.